Brevet FR2796955A1 — publié le 20010202

CYCLODEXTRINES MONOSUBSTITUES A PERSUBSTITUES PAR DES GROUPEMENTS FLUOROALKYLES, LEUR PREPARATION ET LEUR UTILISATION. Les cyclodextrines sont des oligomères cycliques bâtis à partir d'unités alpha-D-glucopyranosyl en conformation chaise reliés par des liaisons 1-4, ci-après aussi désignés par résidu(s) cyclodextrinyle(s). Le cyclodextrines peuvent être représentées par la formule générale I suivante Les alpha, bêta et gamma cyclodextrines sont constitués de 6, 7 et 8 de ces unités, ce qui correspond dans la formule I à n égal à 6, 7 ou 8 - les cyclodextrines alpha comprennent 6 groupes hydroxyles primaires en position 1, et 12 groupes hydroxyles secondaires en position 2 et 3; - les cyclodextrines bêta comprennent 7 groupes hydroxyles primaires en position 1, et 14 groupes hydroxyles secondaires en position 2 et 3; - les cyclodextrines gamma comprennent 8 groupes hydroxyles primaires en position 1, et 24 groupes hydroxyles secondaires en position 2 et 3; Les cyclodextrines présentent une forme spatiale en tronc de cône. Les fonctions alcools primaires sont sur la petite base et les fonctions alcools secondaires sur la grande base, ce qui localise le caractère hydrophile à l'extérieur des cyclodextrines. La cavité interne est tapissée par des liaisons hydrogènes liées aux carbones 3 et 5 et aux atomes d'oxygène glycosidiques, ce qui confère un caractère relativement hydrophobe à la cavité des cyclodextrines. Les cyclodextrines alpha, bêta, gamma, et de nombreux dérivées de celles-ci sont décrits depuis longtemps en tant que molécules capables de piéger certaines petites molécules de nature hydrophobe ou hydrophile. En particulier, l'utilisation de cyclodextrines pour capter et protéger les vitamines lipophiles, les arômes et certains principes actifs très fragiles a fait l'objet de nombreux brevets et publications. Ainsi, le brevet japonais JP 52/130904 rapporte la stabilisation de la vitamine D3 par inclusion dans la béta-cyclodextrine, le brevet JP 56/139409 décrit l'inclusion de la vitamine E dans les cyclodextrines, le brevet belge BE 888736 concerne la stabilisation d'un médicament, l'indométacine dans un dérivé méthylé de la 9-cyclodextrine. Cependant, l'utilisation industrielle de ces complexes cyclodextrine/actif pose plusieurs difficultés liées notamment à leur dégradation rapide dans les milieux biologiques, et à la faible interaction des cyclodextrines avec les membranes biologiques à cause de leur hydrophilie. Les travaux de recherche réalisés par les Inventeurs sur des dérivés de cyclodextrines, leur ont permis de mettre en évidence que certains dérivés fluorés des cyclodextrines possèdent des propriétés amphiphiles qui leur permettent d'être incorporés indifféremment dans des milieux aqueux ou des milieux lipidiques, voire même des environnements amphiphiles tels les membranes des liposomes. Plus particulièrement, la présence de chaînes fluoroalkyles sur ces dérivés fluorés des cyclodextrines augmente de façon remarquable leur demi-vie dans les milieux biologiques, permettant leur utilisation beaucoup plus souple et étend le champ d'application des cyclodextrines en tant que molécules cages. En conséquence l'invention se rapporte à des dérivés de cyclodextrines alpha, bêta ou gamma, de monosubstitués à persubstitués sur les groupes hydroxyles primaires et/ou secondaires par un ou plusieurs groupements fluoroalkyles identiques ou différents. Les dérivés de cyclodextrines selon l'invention sont constitués de 6 à 8 résidus cyclodextrinyles identiques ou différents de formule II suivante où l'un au moins des groupes Y de l'un au moins des 6 à 8 résidus cyclodextrinyles représente un groupement de formule -(X)-RF, et Y lorsqu'il n'est pas un groupement de formule -(X)-RF est un groupe -OH, où RF est un radical fluroalkyl de 1 à 20 carbones ou plus dont la chaîne carbonée est éventuellement interrompue par un ou plusieurs hétéroatomes comme l'oxygène ou le soufre, linéaire ou ramifié par un groupe alkyle ou fluroalkyl saturée ou non de 1 à 20 carbones ou plus, neutre, zwitterionique, chargée fonctionnalisée par exemple par un ou plusieurs groupes -COOH, -OH, CF3, et X représente un bras de liaison entre un atome de carbone et le groupement de formule RF. Un radical fluroalkyl RF contenant plus de 20 atomes de carbone entre également dans le cadre de la présente invention. De même, le radical fluroalkyl RF peut être linéaire ou ramifié par une chaîne alkyle ou fluroalkyl saturée ou non comprenant de 1 à 20 carbones ou plus, neutre, zwitterionique, chargée fonctionnalisée ou sein de la chaîne ou à l'une au moins de ses extrémités. A titre d'exemple d'une chaîne fluoroalkyle selon l'invention, on peut citer le groupe suivant : -CF2-CF2-0- CF2-CF2-0-CF3 . Le bras de liaison X peut être une liaison covalente ou un atome ou un groupe liant l'atome de carbone du résidu cyclodextrinyle et le radical fluroalkyl RF, comme par exemple : -NH-, -C0-0-, -0-C0-, -CO-NH-, -NH-CO-, -0-, -0- (CH2) R- , - (CH2) "-C0-0- , -0-CO-NH-, P04-, S, etc.... On préfère parmi les dérivés de cyclodextrine selon l'invention, ceux dans lesquels - RF représente de CF à C14F29, - X représente -C0-0-, -CO-, amine et amide, On peut distinguer les dérivés de cyclodextrines de l'invention selon qu'ils sont monosubstitués à persubstitués par un ou plusieurs groupements fluoroalkyles identiques ou différents au niveau des groupes hydroxyles en position 6 (site primaire) et/ou en positions 2 et/ou 3 (sites secondaires). Une première classe de dérivés de cyclodextrines selon l'invention sont des cyclodextrines monosubstitués à persubstitués sur les groupes hydroxyles en position 6 (site primaire) par un ou plusieurs groupements fluoroalkyles identiques ou différents. Cette première classe de dérivés de cyclodextrines selon l'invention sont constitués de 6 à 8 résidus cyclodextrinyles identiques ou différents de formule III suivante où l'un au moins des groupes Y de l'un au moins des 6 à 8 résidus cyclodextrinyles représente un groupement de formule -(X)-RF, et Y lorsqu'il n'est pas un groupement de formule -(X)-RF est un groupe -OH, où RF et X sont comme définis dans la formule II ci-dessus. Dans cette première classe de dérivés selon l'invention, les dérivés de cyclodextrine alpha comprennent de 1 à 6 radicaux RF, les dérivés de cyclodextrines bêta comprennent de 1 à 7 radicaux RF, les dérivés de cyclodextrines gamma comprennent de 1 à 7 radicaux RF. Parmi les dérivés de cyclodextrine appartenant à cette première classe, on préfère tout particulièrement ceux dans lesquels X est amine, amide, ou -C0-0, et RF est de C3F7 à C14F29. Une deuxième classe de dérivés de cyclodextrines selon l'invention sont des cyclodextrines monosubstitués à persubstitués sur les groupes hydroxyles en position 2 et/ou 3 (sites secondaires) par un ou plusieurs groupements fluoroalkyles identiques ou différents. Cette première classe de dérivés de cyclodextrines selon l'invention sont constitués de 6 à 8 résidus cyclodextrinyles identiques ou différents de formule IV suivante où l'un au moins des groupes Y de l'un au moins des 6 à 8 résidus cyclodextrinyles représente un groupement de formule -(X)-RF, et Y lorsqu'il n'est pas un groupement de formule -(X)-RF est un groupe -OH, où RF et X sont comme définis dans la formule II ci-dessus. Dans cette deuxième classe de dérivés selon l'invention, les dérivés de cyclodextrines alpha comprennent de 1 à 12 radicaux RF, les dérivés de cyclodextrines bêta comprennent de 1 à 14 radicaux RF, les dérivés de cyclodextrines gamma comprennent de 1 à 16 radicaux RF. Parmi les dérivés de cyclodextrine appartenant à cette deuxième classe, on préfère tout particulièrement ceux dans lesquels X est -C0-0 ou -0-C0-, et RF est de C,F, à C1qF29 La troisième classe de dérivés de cyclodextrines selon l'invention sont des cyclodextrines partiellement à persubstitués sur les groupes hydroxyles en position 6 (site primaire) et en position 2 et/ou 3 (sites secondaires) par un ou plusieurs groupements fluoroalkyles identiques ou différents. Cette première classe de dérivés de cyclodextrines selon l'invention sont constitués de 6 à 8 résidus cyclodextrinyles identiques ou différents de formule V suivante . où l'un au moins des groupes Y1 et l'un au moins des groupes Yz et Y3 de l'un au moins des 6 à 8 résidus cyclodextrinyles représentent un groupement de formule -(X)-RF, et Y1, Yz et Y3 lorsqu'ils ne sont pas un groupement de formule -(X)-RF sont un groupe -OH, où RF et X sont comme définis dans la formule II ci-dessus. Dans cette troisième classe de dérivés selon l'invention, les dérivés de cyclodextrines alpha comprennent de 2 à 18 radicaux RF, les dérivés de cyclodextrines bêta comprennent de 2 à 21 radicaux RF, les dérivés de cyclodextrines gamma comprennent de 2 à 24 radicaux RF. Parmi les dérivés de cyclodextrine appartenant à cette troisième classe, on préfère tout particulièrement ceux dans lesquels X est amine, amide, -0-C0- ou -C0-0, et RF est de C3F7 à C14F29. Les dérivés de cyclodextrines selon l'invention peuvent être préparés - dans le cas des dérivés appartenant à la première classe ci-dessus, par perfluoration des OH primaires sans protection des OH secondaires; - dans le cas des dérivés appartenant à la deuxième classe ci-dessus, on procède à une étape de protection des OH primaires par le chlorosilane puis on effectue une perfluoration des OH secondaire, et l'on déprotège les OH primaires; - dans le cas des dérivés appartenant à la troisième classe ci-dessus, la perfluoration est effectuée sans protection et déprotection. A titre d'exemple d'un procédé de préparation des dérivés de l'invention appartenant à la deuxième classe, on trouvera dans la partie expérimentale ci-après la synthèse détaillée d'une P-cylodexrtine per 2,3 di-0- pentadecafluoro-octanoyle. Les dérivés de cyclodextrines selon l'invention sont remarquables en ce qu'ils ont permis aux Inventeurs de mettre au point un nouveau système de transport de substances actives très diverses. En effet, les cyclodextrines perfluorés selon l'invention présentent de nombreux avantages par rapport notamment aux dérivés acryliques utilisés pour la préparation de particules submicroniques contenant une molécule active. Leur principal avantage réside dans le fait que, contrairement aux autres dérivés acryliques dont la polymérisation requiert un apport énergétique susceptible de nuire à la stabilité du principe actif incorporé, les cyclodextrines perfluorées ne se polymérisent pas pour former les systèmes transporteurs. En outre, les dérivés de cyclodextrines selon l'invention autorisent un taux d'incorporation d'une substance active très élevé. Ceci est dû à la possibilité de triple charge, en premier lieu, une charge dans le réseau, en second lieu dans la cavité de la cyclodextrine à condition que la molécule encapsulée ait une conformation convenable par rapport à la cavité, et en troisième lieu une charge adsorbée à la surface de la particule formée par le dérivé de cyclodextrine de l'invention. Enfin, les cyclodextrines perfluorées selon l'invention possèdent l'avantage de solubiliser les gaz. Les systèmes de transport mis au point par les inventeurs à partir des dérivés de cyclodextrine selon l'invention trouvent des applications dans de nombreux secteurs techniques. En effet, les dérivés de cyclodextrine selon l'invention permettent de préparer des particules capables de transporter ou de vectoriser des substances très diverses, tels que de l'oxygène ou d'autre gaz, du fait de la grande capacité des fluorures de dissoudre les gaz, et en conséquence présentent de nombreuses applications comme par exemple substituts temporaires ou autres du sang, hemodilution préopératoire, traitement des ischémies myocardites et cérébrales, cardioplegie, perfusion, potentialisation de la radio et de la chimiothérapie du cancer, préservations d'organes, diagnostic, etc.... Les particules de l'invention permettent de vectoriser des principes actifs utiles en thérapeutique humaine et animale. Plus particulièrement leur utilisation permet . - d'atteindre de nouveaux sites d'action, en particulier intracellulaires, voire intralysomiaux, - de mettre en #uvre de nouvelles voies d'administration en augmentant la stabilité et/ou l'absorption des principes actifs, ou en permettant la réalisation de formes injectables par voie intravasculaire, de principes actifs insolubles - de modifier la distribution tissulaire des principes actifs, par un meilleur ciblage vers des sites d'actions favorables et/ou un détournement des sites d'effets indésirables voire toxiques (amélioration de l'index thérapeutique). Tout particulièrement, les dérivés de cyclodextrine de l'invention permettent de préparer des dispersions colloïdales utiles pour réaliser des formes injectables de médicaments insolubles, ou stabiliser un principe actif médicamenteux. Les particules de l'invention trouve également des applications dans des domaines autres que ceux de la médecine, comme par exemple en phytopharmacie, où elles permettent de véhiculer des insecticides ou des pesticides. Du fait de leur taille, les particules de l'invention pénètrent facilement à travers la cuticule. La faible viscosité de la dispersion autorise une pulvérisation très facile sous forme de gouttelettes de très petite taille plus efficaces car plus couvrantes. Dans le domaine cosmétique et dermatologique, les particules de l'invention peuvent transporter des substances anti-radicalaires ou de l'oxygène au niveau du derme. Les particules de l'invention trouvent également des applications dans le domaine des cultures aérobies, de la fermentation et de la conservation d'organes, en raison des propriétés de transport en matrice liquide inerte de gaz réactifs (0z, hydrogène, oxyde de carbone, dioxyde etc...) ou non (azote, gaz rares, etc...) . Dans des domaines industriels, comme les peintures, vernis et traitements des surfaces d'une manière générale, les particules de l'invention permettent de disposer de dispersions utiles pour véhiculer des pigments, des réactifs, des décapants sous forme de dispersion aqueuse de très faible viscosité, aisées à pulvériser ou à appliquer, et qui peuvent, si nécessaire, être rendues visqueuses, voire adhésives (remise en suspension des particles dans un véhicule approprié). La taille réduite des particules conduit à une très grande finesse du dépôt et à une très grande homogénéité, par exemple de pigmentation permettant leur utilisation dans l'imprimerie, la reprographie, le traitement de surface des textiles et des fibres, dans la photographie, la lubrification, l'agriculture. L'invention se rapporte donc également à des nanoparticules de taille inférieure à environ 1000 nm constituées de dérivés de cyclodextrine décrits précédemment et éventuellement d'une ou plusieurs substances actives. Selon une première forme de réalisation, les nanoparticules de l'invention sont sphériques de type vésiculaire. Ces nanoparticules ont permis de préparer un nouveau système colloïdal nanovésiculaire dispersible. Selon les conditions opératoires, il est possible d'obtenir des nanocapsules sphériques de type vésiculaire dont le diamètre varie de quelques dizaines à plusieurs centaines de nanomètres. La préparation des nanocapsules présente l'avantage d'être réversible. IL est possible de solubiliser les nanocapsules et de les préparer à partir de cette solution suivant le mode opératoire. Un procédé de préparation de nanoparticules de type vésiculaire selon l'invention comprend les étapes suivantes i) on prépare une phase liquide constituée essentiellement par une solution de cyclodextrine modifiée et d'une huile dans un solvant ou mélange de solvants contenant ou non un surfactif et pouvant être additionnée d'une molécule active. ii) on prépare une seconde phase liquide constituée essentiellement par de l'eau ou d'un mélange aqueux, contenant ou non un surfactif et pouvant être additionnée d'une molécule active. iii) on ajoute sans agitation modérée, l'une des phases liquides obtenues sous (i) ou (ii) à l'autre, de manière à obtenir pratiquement instantanément une suspension colloïdale de nanocapsules de cyclodextrine modifiée. iv) éventuellement, on élimine tout ou une partie du solvant ou du mélange de solvants et du non- solvant ou du mélange de non-solvants, de manière à obtenir une suspension colloïdale de concentration voulue en nanocapsules ou à obtenir une poudre de nanocapsules. La cyclodextrine modifiée est notamment une cyclodextrine naturelle ou modifiée, modifiée par voie chimique, biochimique, enzymatique ou autre, par addition de chaîne aliphatique pouvant contenir un ou plusieurs groupements fonctionnels, aux niveaux des sites de carbones primaires ou secondaires, telle qu'une béta-cyclodextrine avec 3 carbones, 12 carbones, 14 carbones ou plus ou moins. La molécule active peut être un principe médicamentaux ou un précurseur médicamenteux, un réactif biologique ou un principe cosmétique. L'invention permet d'obtenir des nanocapsules de cyclodextrine modifiée seules (utilisables telles quelles) ou avec la molécule active. Le solvant dans la phase (i) qui est l'acétone ou un mélange de solvants se trouve notamment à une température allant de 0 à 50 C par exemple environ à la température ambiante. L'huile peut être une huile végétale ou minérale, ou toute substance huileuse, par exemple l'huile d'olive, le benzoate de benzyle, le myristate d'isopropyle, des glycérides d'acide gras (p. ex. un Miglyol ), ou autre. Le non-solvant dans la phase (ii), qui est de l'eau ou un mélange aqueux, se trouve notamment à une température allant de 0 à 100 C ou plus (sous pression atmosphérique), par exemple environ à la température d'ébullition. La concentration de cyclodextrine modifiée dans la phase (i) peut varier. Le rapport des volumes phase (i) /phase (ii) peut varier de 0,1 à 1, préférentiellement de 0,2 à 0,6. Finalement, la suspension colloïdale de nanocapsules peut être à volonté concentrée, stérilisée, tamponnée (par exemple au pH physiologique), lyophilisée. L'invention permet d'obtenir des nanocapsules de cyclodextrines perfluorées notamment de 150 à 300nm. Ces nanoparticules sont susceptibles de contenir un ou plusieurs principes actifs. On entend par principe actif plus particulièrement des agents pharmaceutiques, cosmétiques, dermatologiques ou même alimentaires, mais il peut aussi s'agir de substances actives diverses utiles pour les multiples applications données précédemment. Le taux d'encapsulation est toujours très élevé dans le cas de produits lipophiles; 200 mg de cyclodextrine modifiée permet par exemple d'encapsuler 3 ml d'huile de benzoate de benzyle ou 230 mg de progestérone et 0,6 ml d'huile utilisée comme support. Les substances actives insolubles dans les solvants organiques, et solubles dans l'eau peuvent également être encapsulées. Il suffit qu'elles présentent une certaine affinité pour la phase lipophile; le procédé de préparation des nanocapsules est analogue. Il suffit de solubiliser la substance active dans la phase aqueuse contenant les dérivés de cyclodextrines. Le taux d'encapsulation dépend du coefficient du partage de la substance active et de sa lipophilie. Les nanocapsules de l'invention, contenant une huile, sont stables à l'autoclave pendant plus de 15 mn à 120 C sous une pression d'1 bar. Les nanocapsules de l'invention sont stables à l'ultracentrifugation. Après une ultracentrifugation à 220 000 g pendant 2 h 30 mn, la plus grande part des nanocapsules peut être facilement redispersée dans l'eau. Les résultats précédents ne peuvent s'expliquer que par la présence d'une paroi enveloppant le matériel encapsulé et que par encapsulation complète du principe actif. La substance active, contenue dans les nanocapsules de l'invention, est plus particulièrement une molécule médicamenteuse à usage humain ou vétérinaire ou un produit pour le diagnostic. Comme molécule médicamenteuse, on peut citer plus particulièrement les produits chimiques doués de propriétés pharmacologiques et par exemple, les substances antimitotiques ou antinéoplasiques comme le méthotréxate, l'actinomycine D, l'adriamycine, la daunorubicine, la bléomycine, et la vincristine ou les substances antibiotiques comme les pénicillines, les céphalosporines et l'acide nalidixique, les antibiotiques du type aminoglycoside et ceux de la famille de la virginiamycine et les substances hormonales, notamment les hormones stéroïdiennes. Ces molécules médicamenteuses peuvent être notamment des composés chimiques à haut poids moléculaire comme l'insuline et l'héparine et l'expression. Il peut s'agir également des produits biologiques comme des antigènes, des enzymes, des protéines, des virus ou des constituants de virus, de bactéries ou de cellules. Les nanoparticules suivant l'invention peuvent également contenir un produit pour le diagnostic comme par exemple la fluorescéine et la séralbumine humaine radioactive. Les nanoparticules suivant l'invention peuvent également contenir un produit pour le diagnostic, notamment des produits radio-opaques lipophiles tels que les huiles iodées. En médecine humaine ou vétérinaire, les nanoparticules de l'invention peuvent être administrées avec ou sans excipient adéquat par voie orale, sous cutanée, intradermique, intramusculaire ou intraveineuse et leur diffusion dans les tissus les rend particulièrement intéressantes pour les traitements par voie générale. Selon une seconde forme de réalisation, les nanoparticules de l'invention sont sphériques de type matriciel. Ces nanoparticules, comme les précédentes, ont une taille inférieure à 1000 nm et seront donc aussi désignées nanospheres. Elles contiennent ou non une ou plusieurs substances actives. Ces particules sphériques de type matriciel constituent un système transporteur dont la préparation a l'avantage d'être réversible. I1 est en effet possible de solubiliser les systèmes transporteurs et préparer les systèmes transporteurs à partir de cette solution suivant le mode opératoire. Un procédé de préparation préféré de ces particules sphériques de type matriciel comprend les étapes suivantes a) on prépare une phase liquide constituée essentiellement par une solution de dérivés de cyclodextrine selon l'invention dans un solvant ou mélange de solvants contenant ou non un surfactif et pouvant être additionnée d'une molécule active, b) on prépare une seconde phase liquide constituée essentiellement par de l'eau ou d'un mélange aqueux, contenant ou non un surfactif et pouvant être additionnée d'une molécule active, c) on ajoute sous agitation modérée, l'une des phases liquides préparés aux étapes précédentes à l'autre, de manière à obtenir pratiquement instantanément une suspension colloïdale, d) éventuellement, on élimine tout ou une partie du solvant ou du mélange de solvants et du non- solvant ou du mélange de non-solvants, de manière à obtenir une suspension colloïdale de concentration voulue ou une poudre. Le solvant dans la phase de l'étape (a) qui est l'acétone ou un mélange de solvants se trouve avantageusement à une température allant de 0 à 50 C par exemple environ à la température ambiante. Le non-solvant dans la phase de l'étape (b) qui est de l'eau ou un mélange aqueux, se trouve avantageusement à une température allant de 0 à 100 C ou plus (sous pression atmosphérique), par exemple environ à la température d'ébullition. La concentration de dérivés de cyclodextrine dans la phase de l'étape (a) peut varier. Le rapport des volumes de la phase de étape (a) / la phase de étape (b) peut varier de 0,1 à 1, préférentiellement de 0,2 à 0,6. L'invention concerne donc aussi une suspension colloïdale des nanoparticules sphériques de type matriciel. Celle-ci constitue un système transporteur des dérivés de cyclodextrine perfluoré seuls ou associés à un ou plusieurs agent actif. Cette suspension colloïdale peut être à volonté concentrée, stérilisée, tamponnée (par exemple au pH physiologique), lyophilisée. Les nanoparticules de l'invention dans cette suspension colloïdale ont une taille de l'ordre de 150 à 300 nm. La nature des principes actifs incorporés dans les nanoparticules sphériques de type matriciel et leur mode d'administration sont identiques à ceux décrits précédemment pour les nanoparticules sphérique de type vésiculaire. Plus particulièrement, les nanoparticules sphériques de type matriciel de l'invention contiennent au sein de leur réseau une molécule active par exemple une molécule médicamenteuse à usage humain ou vétérinaire ou un produit pour le diagnostic. Comme molécule médicamenteuse, on peut citer plus particulièrement les produits chimiques doués de propriétés pharmacologiques et par exemple, les substances antimitotiques ou antinéoplasiques comme le méthotréxate, l'actinomycine D, l'adriamycine, la daunorubicine, la bléomycine, et la vincristine ou les substances antibiotiques comme les pénicillines, les céphalosporines et l'acide nalidixique, les antibiotiques du type aminoglycoside et ceux de la famille de la virginiamycine et les substances hormonales, notamment les hormones stéroïdiennes. Ces molécules médicamenteuses peuvent être notamment des composés chimiques à haut poids moléculaire comme l'insuline et l'héparine et l'expression "molécule médicamenteuse" comprend également des produits biologiques comme les antigènes, les enzymes, les protéines, les virus ou des constituants de virus, de bactéries ou de cellules. Les systèmes transporteurs suivant l'invention peuvent également contenir un produit pour le diagnostic comme par exemple la fluorescéine et la séralbumine humaine radioactive. D'autres avantages et caractéristiques de l'invention apparaîtront de la description qui suit concernant des exemples de préparation de dérivés de cyclodextrines selon l'invention et leur utilisation pour la fabrication de particules sphériques de type vésiculaire ou matriciel de taille inférieure à 1000 nm et contenant ou non une molécule active. Exemple 1 : Synthèse d'une a-cylodexrtine per 2,3 di-0-pentadecafluoro-octanoyle, per 6-0-ter- butyldiméthylsilyle. 1) Sy nthèse de l'heptakis-6-0-tert- butyldiméthylsilyl-a-cyclodextrine. a) Équation - bilan . 6g P-CD dans 150 ml pyridine + 3 g imidazole + 6 g CITBDMS (léger excès) dans 50 ml pyridine. b) Précautions . - La pyridine est distillée sur CaH2 - La P-CD est séchée par entraînement azéotropique à la pyridine ou par chauffage prolongé en étuve à vide. -.Le chlorosilane et l'imidazole sont les produits commerciaux purs (Acros Organics France ou Sigma- Aldrich). c) Montage . Tricol à fond plat de 500m1 équipé d'une ampoule de coulée, d'une garde desséchante, d'un septum avec une arrivée d'azote. Agitation magnétique avec barreau aimanté. d) Mode opératoire . A la @CD en solution dans la pyridine, on ajoute l'imidazole sous agitation jusqu'à la mise en solution complète. Le chlorosilane en solution dans 45m1 de pyridine est alors ajouté goutte à goutte à température ambiante sous atmosphère d'azote et l'agitation est maintenue pendant 4 heures.. Le milieu réactionnel est alors jeté dans 400m1 d'eau glacée puis filtré et lavé avec le minimum d'eau (50m1). Le solide ainsi isolé est repris dans 100m1 de CHC13 et lavé avec 50m1 d'HC1 à 3%, 50m1 de NaHC03 saturé et 50m1 d'eau. La phase organique ainsi traitée est séchée sur Na2S0q, filtrée et évaporée. Le solide blanc, poudreux ainsi obtenu est formé avec un rendement moyen de 85-90% . 2) Synthèse du réactif fluoré . Il s'agit ici d'un des moyens d'activation retenus pour une introduction mieux maîtrisée du motif perfluoré à partir de l'acide commercial correspondant. a) Équation - bilan . 1g carbonyl d'imidazole dans 5 ml THF + 5,11 g acide perfluoré (2 éq.) dans 4 ml THF. b) Précautions . - Le THF est distillé sur CaH2 et la verrerie séchée à l'étuve - L'acide perfluoré et le carbonyle-diimidazole sont les réactifs commerciaux purs (Fluka). c) Montage . Ballon de 25m1 équipé d'une garde desséchante. agitation magnétique avec barreau aimanté et dispositif d'inertage à l'azote ou à l'argon. d) Mode opératoire . Au carbonyl diimidazole en suspension dans le THF, on ajoute l'acide en solution dans le THF ; le milieu devient homogène et jaunit. Après agitation une nuit à température ambiante, le THF est évaporé et on obtient une poudre blanche qui ne subit pas de traitement particulier, mais qui doit toutefois être protégée de l'air et de l'humidité. 3) S ynthèse de la (3-cyclodextrine 2,3- perfluorée. a) Équation - bilan . 5g TBDMS + 1g NaH puis 19,2g dérivé perfluoré, soit un léger excès des réactifs (16 équivalents) pour l'introduction de deux motifs perfluorés par unité de sucre dans la cyclodextrine. b) Précautions . - NaH est dégraissé plusieurs fois avec de l'hexane et CH2C12 est distillé sur CaH2 . c) Montage . - ballon tricol de 250m1 avec réfrigérant, garde desséchante et ampoule de coulée. Agitation magnétique avec barreau aimanté, bain marie. d) Mode opératoire . L'hydrure de sodium dégraissé est placé en suspension dans 25m1 de dichlorométhane et la (3CD PTBDMS en solution dans 25m1 de dichlorométhane est alors ajoutée goutte à goutte. Le milieu réactionnel est ensuite porté à reflux de solvant pendant 30 minutes et le dérivé fluoré, en solution dans le dichlorométhane(25 ml) est alors ajouté (coloration verdatre du mélange). Le chauffage à reflux de solvant est maintenu pendant une heure (mousses abondantes dans le ballon de réaction). Après refroidissement le mélange est versé dans l'eau glacée, extrait plusieurs fois avec le chloroforme et séché sur Na2S04. Le contrôle des opérations est réalisé à l'aide d'anlyses du milieu réactionnel (chromatographie couche mince et HPLC). La purification est effectuée sur gel de silice avec une phase mobile et un gradient de solvant CH,Cl2 / MeOH / AcOEt. La pureté du produit final est contrôlée par HPLC (silices greffées C18 , phase inverse methanol-eau) et ses caractéristiques structurales sont établies à l'aide de la spectrométrie de masse (détermination de la mase moléculaire et fractionnement, MALDI TOF et FAB), de l'IRFT (présence du motif carbonylé de l'ester et des chaînes perfluorées essentiellement) et de la RMN 300 ou 500 MHz (rapport d'intégration des H anomères et des signaux des groupements portés par le silicium lié à l'oxygène en position 6, valeurs caractéristiques des carbonyles en positions 2 et 3 dans les spectres 13C, mesure des couplages entre noyaux , spectres du fluor). Exemple II Préparation d'un nouveau système colloïdal nanovésiculaire dispersible à base de cyclodextrines perfluorées et son utilisation pour vectoriser des principes actifs. Les dérivés de cyclodextrine selon l'invention permettent de préparer des particules sphériques de type vésiculaire, de taille inférieure à 1000 nm (nanocapsules) et contenant ou pas une molécule active. 1) Procédé de préparation de nanocapsules sphériques de type vésiculaire de cyclodextrine perfluorées à 8 carbones . Phase 1 . - béta cyclodextrine perfluorées à 8 carbones 50 mg - acétone : 50 ml ' - benzoate de benzyle : 2 ml Phase 2 - Pluronic F68 : 62,5 mg - eau déminéralisée ou distillée : 25 ml La phase 1 est ajoutée sous agitation magnétique à la phase 2. Le milieu devient immédiatement opalescent par formation de nanocapsules de cyclodextrine modifiée. La taille moyenne des nanocapsules mesurée par un diffractomètre à rayon laser (Nanosizer de chez Coultronics) est de 300 nm avec un indice moyen de dispersion de 0,08. La suspension peut être concentrée sous pression réduite au volume désiré, par exemple 5 ml ou plus ou moins. Après un repos prolongé ( 6 mois ), l'aspect de la suspension de nanocapsules demeure inchangé et on n'observe, en particulier, aucune sédimentation irréversible, ni variation de la taille des nanocapsules . Ce procédé admet plusieurs variantes comme celles décrites ci-après. 2) Procédé de préparation de nanocapsules de cyclodextrine perfluorées à 8 carbones . On procède comme dans le procédé du point 1, mais en ajoutant la phase aqueuse à la phase acétonique. Les nanocapsules obtenues présentent les mêmes caractéristiques que dans le procédé du point 1. 3) Procédé de préparation de nanocapsules de cyclodextrine perfluorées à 8 carbones . on procède comme dans le procédé du point 1, mais en ajoutant la phase acétonique à la phase aqueuse sans agitation du milieu. Les nanocapsules obtenues ont une taille de 300 nm avec un indice moyen de dispersion de 0,5. 4) Procédé de préparation de nanocapsules de cyclodextrine perfluorées à 8 carbones . on procède comme dans le procédé du point 1, mais sans ajouter d'agent de surface à la phase aqueuse. Les nanocapsules ont une taille moyenne de 500 nm avec un indice moyen de dispersion de 0,6. 5) Procédé témoin . on procède comme décrit dans le procédé du point 1, mais sans la cyclodextrine perfluorée, on constate que 99 % de la quantité d'huile utilisée se separe au fond du bêcher. Cet essai montre le rôle fondamentale de la cyclodextrine modifiée. 6) Préparation stérile de nanocapsules de cyclodextrine erfluorée à 8 carbones . on procède comme dans le procédé du point 1, puis la suspension est stérilisée à l'autoclave à 134 C pendant 15 minutes. La taille moyenne des particules demeure pratiquement inchangée après stérilisation. 7) Préparation lyophilisée de nanocapsules de cyclodextrine perfluorée à 8 carbones . on procède comme dans le procédé du point 1, puis la suspension est lyophilisée. L'addition d'un cryoprotecteur (maltose, tréhalose, etc...) n'est pas indispensable. La taille moyenne des particules demeure inchangée après lyophilisation . 8) Stabilité des nanocapsules de cyclodextrine en présence de forces ioniques variables . On procède comme indiqué dans le procédé du point 1. Après concentration de la suspension de nanocapsules de cyclodextrines jusqu'à un volume de 10 ml, on ajoute progressivement à celle-ci des quantités croissantes de chlorure de sodium. La suspension de nanocapsules est parfaitement stable lorsque la concentration en chlorure de sodium correspond à l'isotonie avec le sang et le demeure jusqu'à une concentration supérieure à 3 fois la concentration isotonique. 9) Stabilité des nanocapsules de cyclodextrine en présence d'un milieu acide ou basique . On procède comme indiqué dans le procédé du point 1. Après concentration de la suspension de nanocapsules de cyclodextrine jusqu'à un volume de 10 ml, on ajoute progressivement à celle-ci des quantités croissantes d'acide chlorhydrique (1N) ou de la soude (1N). La suspension de nanocapsules est parfaitement stable. 10) Stabilité des nanocapsules de cyclodextrine à la température . On procède comme indiqué dans le procédé du point 1. Après concentration de la suspension de nanocapsules de cyclodextrine jusqu'à un volume de 10 ml, on place chaque lot à 4 C, 25 C et 40 C. Les suspensions demeurent stables dans le temps et ne présentent, après 5 mois de conservation, ni sédimentation irréversible, ni variation de la taille des nanocapsules. 11) Préparation de nanocapsules en présence d'un sel . On procède comme indiqué dans le procédé du point 1, mais la phase aqueuse est additionnée de 90 mg de chlorure de sodium. Après concentration de la suspension de nanocapsules jusqu'à un volume de 10 ml, correspondant compte tenu du chlorure de sodium à l'isotonie avec le sang, les nanocapsules ont une taille moyenne de 320 nm avec un indice moyen de dispersion de 1. La suspension demeure stable dans le temps et ne présente, après 5 mois de conservation, ni sédimentation irréversible, ni variation de la taille des nanocapsules . 12) Addition de non-solvant dans la phase du solvant . On procède comme indiqué dans le procédé du point 1, la cyclodextrine est dissoute dans un mélange acétone/eau (90/10, v/v), au lieu d'acétone pure. La présence d'une faible proportion de non-solvant de la cyclodextrine dans son solvant, conduit à des nanocapsules dont la taille moyenne est de 380 nm avec un indice moyen de dispersion de 0,5. 13) Stabilité des nanocapsules de cyclodextrine aux ultrasons . On procède comme indiqué dans le procédé du point 1. Après concentration de la suspension de nanocapsules de cyclodextrine jusqu'à un volume de 10 ml, on place la suspension de nanocapsules de cyclodextrine dans un bain à ultrasons pendant trois heures. La suspension demeure stable dans le temps et ne présente, après 5 mois de conservation, ni sédimentation irréversible, ni variation de la taille des nanocapsules. 14) Préparation de nanocapsules en présence d'un principe actif hydrophile . On procède comme indiqué dans le procédé du point 1, mais on ajoute 10 mg de doxorubicine dans la phase aqueuse. Dans la phase 2 on utilise de l'éthanol et 0,5 ml de benzoate de benzyle. Les nanocapsules obtenues ont une taille moyenne de 300 nm et un indice moyen de dispersion de 1. Après ultracentrifugation et dosage de la doxorubicine dans la phase dispersante, la quantité de principe actif incorporé dans les nanocapsules représente 66 % de la quantité initiale. 15) Préparation de nanocapsules en présence d'un principe actif lipophile. On procède comme indiqué dans le procédé du point 1, mais on ajoute 30 mg d'indométacine et 0,3 ml de benzoate de benzyle dans la phase acétonique. Les nanocapsules obtenues ont une taille moyenne de 320 nm avec un indice de dispersion de 0,5. Après ultracentrifugation et dosage de l'indométacine dans la phase dispersante, la quantité de principe actif incorporé dans les nanocapsules représente 90 % de la quantité initiale. 16) Préparation de nanocapsules contenant de la progestérone . On procède comme indiqué dans le procédé du point 1, mais on ajoute 230 mg de progestérone et 0,6 ml de benzoate de benzyle dans la phase 1. Les nanocapsules obtenues ont une taille moyenne de 120 nm et un indice de dispersion de 0,2. Après ultracentrifugation et dosage de la progestérone dans la phase dispersante, la quantité de principe actif incorporé dans les nanocapsules représente 90% de la quantité initiale . 17) Préparation de nanocapsules contenant un colorant lipophile le soudan III . On procède comme indiqué dans le procédé du point 1, mais on ajoute 5mg de soudan III dans la phase 1. Une faible quantité est précipitée et reste sur le filtre. Les nanocapsules obtenues ont une taille moyenne de 130 nm et un indice de dispersion de 0,2. Exemple III Préparation d'une suspension colloïdale à base de cyclodextrines perfluorées et son utilisation pour transporter des principes actifs. 1) Procédé de préparation de nanos hères sphériques de type matriciel de cyclodextrine perfluorée à 8 carbones . Phase 1 . - bêta cyclodextrine perfluorées à 8 carbones 50 mg - acétone : 50 ml Phase 2 . - Pluronic F68 : 62,5 mg - eau déminéralisée ou distillée : 25 ml La phase 1 est ajoutée sous agitation magnétique à la phase 2. Le milieu devient immédiatement opalescent par formation de nanoparticules à base de cyclodextrine modifiée. La taille moyenne des systèmes transporteurs mesurée par un diffractomètre à rayon laser (Nanosizer de chez Coultronics) est de 180 nm avec un indice moyen de dispersion de 0,08. La suspension peut être concentrée sous pression réduite au volume désiré, par exemple 5 ml ou plus ou moins. Après un repos prolongé (6 mois), l'aspect de la suspension de nanoparticules demeure inchangé et on n'observe, en particulier, aucune sédimentation irréversible, ni variation de la taille des systèmes transporteurs. Ce procédé admet plusieurs variantes, dont celles décrites ci-après. 2) Procédé de réparation de nanosphères de cyclodextrine perfluorées à 8 carbones . On procède comme dans le procédé du point 1, mais en ajoutant la phase acétonique à la phase aqueuse. Les nanoparticules obtenues présentent les mêmes caractéristiques dans dans le procédé du point 1 ci-dessus. 3) Procédé de préparation de nanosphères de cyclodextrine erfluorées à 8 carbones . On procède comme dans le procédé du point 1, mais en ajoutant la phase acétonique à la phase aqueuse sans agitation du milieu. Les nanoparticules obtenues ont une taille de 200 nm avec un indice moyen de dispersion de 0,5. 4) Procédé de préparation de nanosphères de cyclodextrine erfluorées à 8 carbones . On procède comme dans le procédé du point 1, mais sans ajouter d'agent de surface à la phase aqueuse. Les nanoparticules ont une taille moyenne de 200 nm avec un indice moyen de dispersion de 0,6. 5) Préparation stérile de nanosphères à base de cyclodextrine erfluorées à 8 carbones . On procède comme dans le procédé du point 1, puis la suspension est stérilisée à l'autoclave à 134 C pendant 15 minutes. La taille moyenne des particules demeure pratiquement inchangée après stérilisation. 6) Préparation lyophilisée de nanosphères à base de c clodextrine erfluorées à 8 carbones. On procède comme dans le procédé du point 1, puis la suspension est lyophilisée. L'addition d'un cryoprotecteur (maltose,tréhalose, etc...) n'est pas indispensable.La taille moyenne des particules demeure inchangée après lyophilisation. 7) Stabilité des on procède comme dans le procédé du point là base de cyclodextrine en présence de forces ioniques variables . On procède comme dans le procédé du point 1. Après concentration de la suspension de nanosphères jusqu'à un volume de 10 ml, on ajoute progressivement à celle-ci des quantités croissantes de chlorure de sodium. La suspension de nanosphères est parfaitement stable lorsque la concentration en chlorure de sodium correspond à l'isotonie avec le sang et le demeure jusqu'à une concentration supérieure à 3 fois la concentration isotonique. 8) S tabilité des nanosphères à base de cyclodextrine en présence d'un milieu acide ou basique . On procède comme dans le procédé du point 1. Après concentration de la suspension de nanosphères jusqu'à un volume de 10 ml, on ajoute progressivement à celle-ci des quantités croissantes d'acide chlorhydrique (1N) ou de la soude (1N). La suspension de nanosphères est parfaitement stable. 9) Stabilité des nanosphères à la température. On procède comme dans le procédé du point 1. Après concentration de la suspension de nanosphères jusqu'à un volume de 10 ml, on place chaque lot à 4 C, 25 C et 40 C. Les suspensions demeurent stables dans le temps et ne présentent, après 5 mois de conservation, ni sédimentation irréversible, ni variation de la taille des nanosphères. 10) Préparation de nanosphères en présence d'un sel . On procède comme dans le procédé du point 1, mais la phase aqueuse est additionnée de 90 mg de chlorure de sodium. Après concentration de la suspension de nanosphères jusqu'à un volume de 10 ml, correspondant compte tenu du chlorure de sodium à l'isotonie avec le sang, les nanosphères ont une taille moyenne de 200 nm avec un indice moyen de dispersion de 1. La suspension demeure stable dans le temps et ne présente, après 5 mois de conservation, ni sédimentation irréversible, ni variation de la taille des nanosphères. 11) Addition de non-solvant d ans la hase du solvant . On procède comme dans le procédé du point 1. La cyclodextrine est dissoute dans un mélange acétone/eau (90/10, v/v), au lieu d'acétone pure. La présence d'une faible proportion de non-solvant de la cyclodextrine dans son solvant, conduit à des nanosphères dont la taille moyenne est de 180 nm avec un indice moyen de dispersion de 0,5. 12) Stabilité des nanosphères aux ultrasons . On procède comme dans le procédé du point 1. Après concentration de la suspension de nanosphères jusqu'à un volume de 10 ml, on place la suspension dans un bain à ultrasons pendant trois heures. La suspension demeure stable dans le temps et ne présente, après 5 mois de conservation, ni sédimentation irréversible, ni variation de la taille des nanosphères. 13) Préparation de nanosphères en présence d'un principe actif hydrophile . On procède comme dans le procédé du point 1, le point 4 ou le 5 ci-dessus, mais en présence de 50 mg d'adénosine -5'- triphosphate (ATP) dissous dans la phase 2. La taille moyenne des nanosphères est de 175 nm avec un indice moyen de dispersion de 0,08. Le taux d'encapsulation d'ATP, mesuré après ultracentrifugation est voisin de 100% de la quantité mise en oeuvre. 14) Préparation de nanosphères en présence d'un principe actif lipophile . On procède comme dans le procédé du point 1, mais on ajoute 20 mg d'indométacine dans la phase acétonique. Les nanosphères obtenues ont une taille moyenne de 200 nm avec un indice de dispersion de 0,5. Après ultracentrifugation et dosage de l'indométacine dans la phase dispersante, la quantité de principe actif incorporé dans les nanosphères représente 70% de la quantité initiale. 15) Préparation de nanosphères contenant de la doxorubicine. On procède comme dans le procédé du point 1, mais on ajoute 5 mg de doxorubicine dans la phase aqueuse. Les nanosphères obtenues ont une taille moyenne de 200 nm et un indice moyen de dispersion de 1. Après ultracentrifugation et dosage de la doxorubicine dans la phase dispersante, la quantité de principe actif incorporé dans les nanosphères représente 60 % de la quantité initiale. 16) Préparation de nanosphères contenant de la progestérone . on procède comme dans le procédé du point 1, mais on ajoute 150 mg de progestérone dans la phase 1. Les nanosphères obtenues ont une taille moyenne de 120 nm et un indice de dispersion de 0,2. Après ultracentrifugation et dosage de la progestérone dans la phase dispersante, la quantité de principe actif incorporé dans les nanosphères représente 90% de la quantité initiale . REVENDICATIONS 1) Dérivé de cyclodextrine alpha, bêta ou gamma, de monosubstitué à persubstitué sur les groupes hydroxyles primaires et/ou secondaires par un ou plusieurs groupements fluoroalkyles identiques ou différents. 2) Dérivé de cyclodextrine selon la revendication 1, caractérisé en ce qu'il est constitué de 6 à 8 résidus cyclodextrinyles identiques ou différents de formule II suivante où l'un au moins des groupes Y de l'un au moins des 6 à 8 résidus cyclodextrinyles représente un groupement de formule -(X)-RF, et Y lorsqu'il n'est pas un groupement de formule -(X)-RF est un groupe -OH, où RF est une radical fluroalkyl de 1 à 20 carbones ou plus dont la chaîne carbonée est éventuellement interrompue par un ou plusieurs hétéroatomes comme l'oxygène ou le soufre, linéaire ou ramifié par un groupe alkyle ou fluroalkyl saturée ou non de 1 à 20 carbones ou plus, neutre, zwitterionique, chargée fonctionnalisée par exemple par un ou plusieurs groupes -COOH, -OH, CF3, et X représente un bras de liaison entre un atome de carbone et le groupement de formule RF. 3) Dérivé de cyclodextrine selon la revendication 2, caractérisé en ce que RF représente de CF à C14Fz9, et X représente -C0-0-, -CO-, amine et amide. 4) Dérivé de cyclodextrine selon l'une des revendications 2 ou 3, caractérisé en ce que le bras de liaison X est choisi parmi une liaison covalente ou un atome ou un groupe liant l'atome de carbone du résidu cyclodextrinyle et le radical fluroalkyl RF. 5) Dérivé de cyclodextrine selon l'une des revendications 2 à 4, caractérisé en ce que le bras de liaison X est choisi parmi : -NH-, -C0-0-, -0-C0-, -CO-NH-, -NH-CO-, -0-, -0- (CH2) n- l - (CH2) n-CO-O- , -O-CO-NH-, P04-, S . 6) Dérivé de cyclodextrine selon l'une quelconque des revendications 1 à 5, caractérisé en ce qu'il est constitué de 6 à 8 résidus cyclodextrinyles identiques ou différents de formule III suivante où l'un au moins des groupes Y de l'un au moins des 6 à 8 résidus cyclodextrinyles représente un groupement de formule -(X)-RF, et Y lorsqu'il n'est pas un groupement de formule -(X)-RF est un groupe -OH, où RF et X sont comme définis dans la formule II ci-dessus. 7) Dérivé de cyclodextrine selon l'une quelconque des revendications 1 à 5, caractérisé en ce qu'il est constitué de 6 à 8 résidus cyclodextrinyles identiques ou différents de formule IV suivante où l'un au moins des groupes Y de l'un au moins des 6 à 8 résidus cyclodextrinyles représente un groupement de formule -(X)-RF, et Y lorsqu'il n'est pas un groupement de formule -(X)-RF est un groupe -OH, où RF et X sont comme définis dans la formule II ci-dessus. 8) Dérivé de cyclodextrine selon l'une quelconque des revendications 1 à 5, caractérisé en ce qu'il est constitué de 6 à 8 résidus cyclodextrinyles identiques ou différents de formule V suivante où l'un au moins des groupes Y1 et l'un au moins des groupes YZ et Y3 de l'un au moins des 6 à 8 résidus cyclodextrinyles représentent un groupement de formule -(X)-RF, et Y1, YZ et Y3 lorsqu'ils ne sont pas un groupement de formule -(X)-RF sont un groupe -OH, où RF et X sont comme définis dans la formule II ci-dessus. 9) Nanoparticule de taille inférieure à environ 1000 nm, caractérisée en ce qu'elle est constituée d'un ou plusieurs dérivés de cyclodextrine selon l'une quelconque des revendications 1 à 6, et éventuellement d'une ou plusieurs substances actives. 10) Nanoparticule selon la revendication 7, caractérisée en ce que la substance active est un principe actif utile en médecine humaine ou animal, un produit de diagnostic. 11) Nanoparticule selon la revendication 8, caractérisée en ce que la substance active est un gaz comme l'oxygène. 12) Nanoparticule selon l'une des revendications 7 à 9, caractérisée en ce qu'elle est sphérique de type vésiculaire. 13) Un système colloïdal nanovésiculaire dispersible constitué de nanoparticules selon la revendication 10. 14) Nanoparticule selon l'une des revendications 7 à 9, caractérisée en ce qu'elle est sphérique de type matriciel. 15) Une suspension colloïdale constituée de nanoparticules selon la revendication 12. 16) Procédé de préparation d'une suspension colloïdale selon la revendication 13, caractérisé en ce qu'il comprend les étapes suivants a) on prépare une phase liquide constituée essentiellement par une solution de dérivés de cyclodextrine selon l'invention dans un solvant ou mélange de solvants contenant ou non un surfactif et pouvant être additionnée d'une molécule active, b) on prépare une seconde phase liquide constituée essentiellement par de l'eau ou d'un mélange aqueux, contenant ou non un surfactif et pouvant être additionnée d'une molécule active, c) on ajoute sous agitation modérée, l'une des phases liquides préparés aux étapes précédentes à l'autre, de manière à obtenir pratiquement instantanément une suspension colloïdale, d) éventuellement, on élimine tout ou une partie du solvant ou du mélange de solvants et du non- solvant ou du mélange de non-solvants, de manière à obtenir une suspension colloïdale de concentration voulue ou une poudre.